(57)【特許請求の範囲】
【請求項１】
外層シェルが雄型のキャビティ面を、ショットピーニング、サンドブラスト、エッチング、放電加工の粗面化法で粗面にした外層シェル用射出成形金型で成形され、前記外層シェルをプリフォーム用射出成形金型の雌型のキャビティ面に密着させて固着し、前記外層シェルの内側に内層シェルを一体に射出成形した二層プリフォームを用いた二軸延伸ブロー成形ボトルであって、二軸延伸ブロー成形後のずれ剪断応力が０．５２ｋｇ／ｃｍ２〜０．９８ｋｇ／ｃｍ２であることを特徴とする二軸延伸ブロー成形ボトル。
【請求項２】
二軸延伸ブロー成形後のヘイズ値が１０％以下であることを特徴とする請求項１に記載の二軸延伸ブロー成形ボトル。
【発明の詳細な説明】
【０００１】
【発明の属する技術分野】
本発明は、ＰＥＴボトルを二軸延伸ブロー成形する二層プリフォームの製造方法に関するものである。
【０００２】
【従来の技術】
従来、清涼飲料など食品や台所洗剤などの非食品の容器として広く使用されているＰＥＴボトルは、一般的には、射出成形された単層のプリフォーム（試験管状の予備成形物）を二軸延伸ブロー成形したものであるが、最近では、容器の用途目的に応じた特性をＰＥＴボトルに付与するため、多層プリフォームを二軸延伸ブロー成形した多層ＰＥＴボトルの開発がなされるようになった。そして、この多層プリフォームの製造方法としては、多層射出成形法とインサート射出成形法などがあるが、主に、後者のインサート射出成形法で開発が進められていた。
【０００３】
【発明が解決しようとする課題】
しかしながら、外層シェルを、前もって射出成形金型に挿着し、内層シェルを射出成形すると同時に外層シェルと一体化するインサート射出成形法で作製した図１（ａ）に示す二層プリフォーム（１０）は、二軸延伸ブロー成形して二層ボトルを作製するときに、外層シェル（１００）の内面と内層シェル（２００）の外面との融着界面（１２）で、界面ずれを生じ、落下衝撃を受けたときに、白化したり、図２（ａ）に示すように、二層ボトル（２０）の口頸部（２１）に荷重（Ｐ）が架かったときに、例えば図２（ｂ）に示すように、肩部（２２）に界面剥離（２３）を発生することなどがあった。界面剥離を発生すると、商品の商品価値を低下させたり、また、座屈強度が１２〜２４％減少することが確認されていた。
【０００４】
本発明は、上述したインサート射出成形法による二層プリフォームの製造方法における問題を解決したものであり、外層シェルの内面と内層シェルの外面との融着界面の融着強度が強く、二軸延伸ブロー成形時に界面ずれを生じることがなく、外的負荷に強い二層ボトルが得られる二層プリフォームの製造方法を提供するものである。
【０００５】
【課題を解決するための手段】
すなわち、本発明の第１の発明は、外層シェルが雄型のキャビティ面を、ショットピーニング、サンドブラスト、エッチング、放電加工の粗面化法で粗面にした外層シェル用射出成形金型で成形され、前記外層シェルをプリフォーム用射出成形金型の雌型のキャビティ面に密着させて固着し、前記外層シェルの内側に内層シェルを一体に射出成形した二層プリフォームを用いた二軸延伸ブロー成形ボトルであって、二軸延伸ブロー成形後のずれ剪断応力が０．５２ｋｇ／ｃｍ２〜０．９８ｋｇ／ｃｍ２であることを特徴とする二軸延伸ブロー成形ボトルである。
【０００６】
次に、本発明の第２の発明は、二軸延伸ブロー成形後のヘイズ値が１０％以下であることを特徴とする請求項１に記載の二軸延伸ブロー成形ボトルである。
【０００７】
次に、本発明の第３の発明は、前記外層シェル用射出成形金型の雄型のキャビティ面を、サンドブラストで粗面にしたことを特徴とする第１の発明に記載の二層プリフォームの製造方法である。
【０００８】
次に、本発明の第４の発明は、前記外層シェル用射出成形金型の雄型のキャビティ面を、エッチングで粗面にしたことを特徴とする第１の発明に記載の二層プリフォームの製造方法である。
【０００９】
そして、本発明の第５の発明は、前記外層シェル用射出成形金型の雄型のキャビティ面を、放電加工で粗面にしたことを特徴とする第１の発明に記載の二層プリフォームの製造方法である。
【００１０】
【発明の実施の形態】
本発明による二層プリフォーム（１０）の製造方法は、例えば下端底部にゲート用貫通孔を有する外層シェルを、プリフォーム用射出成形金型の雌型のキャビティ面に密着させて固着し、図１（ａ）に示すように、外層シェル（１００）の内側に内層シェル（２００）を一体に射出成形するものであるが、本製造方法に用いる外層シェルは、雄型のキャビティ面を粗面にした外層シェル用射出成形金型で成形され、内面を粗面にするものである。なお、外層シェル及び内層シェルに使用される成形樹脂は、容器の目的に合わせて、組み合わせを選定して使用するものであるが、従来、内容物に対する影響が危惧される成形樹脂、例えば、清々度の低いリサイクル樹脂、衛生上の問題や溶出の問題のあるバリア性樹脂などを外層シェルに使用することができ、使用できる樹脂の成形樹脂の選択範囲が広い。また、本発明の製造方法においては、外層シェルが底部付きであるため、内層シェルとの密着性が良好となり、二軸延伸ブロー成形するときに、内層シェルと外層シェルとの接着界面でずれを起こすことがない。因みに内層シェルに使用する樹脂としては、例えば、ポリエチレンテレフタレート、ポリエチレンナフタレートなどポリエステル樹脂がある。
【００１１】
内面を粗面にした外層シェルを用いて、インサート射出成形して二層プリフォームを作製すると、図１（ｂ）に示すように、外層シェル（１００１）の内面の粗面が、射出成形される内層シェル（２００）に対してアンカー効果を発揮して、外層シェルと内層シェルの融着界面（１２）の密着が向上する。また、二軸延伸ブロー成形するときの予備加熱時に、外層シェルの内面と内層シェルの外面との融着界面の面積が大きく、輻射熱が融着界面に集中し融着が促進し、二軸延伸ブロー成形したときに、外層シェルの内面と内層シェルの外面との融着界面の界面ずれを発生しにくくなる。
【００１２】
前述した外層シェル用射出成形金型の雄型のキャビティ面を粗面にする一実施形態の方法は、角のない鋼粒を圧縮空気その他の方法で高速で打ち付けたショットピーニング（ｓｈｏｔ  ｐｅｅｎｉｎｎｇ）によるものである。
【００１３】
また、他の外層シェル用射出成形金型の雄型のキャビティ面を粗面にする実施形態の方法は、砂粒を圧縮空気その他の方法で高速で打ち付けたサンドブラスト（ｓａｎｄ  ｂｌａｓｔ）によるものである。
【００１４】
また、他の外層シェル用射出成形金型の雄型のキャビティ面を粗面にする実施形態の方法は、腐食液で腐食するエッチング（ｅｔｃｈｉｎｇ）によるものである。
【００１５】
また、他の外層シェル用射出成形金型の雄型のキャビティ面を粗面にする実施形態の方法は、加工電極との間に断続的に放電させて放電加工（ｅｌｅｃｔｒｏｓｐａｒｋ  ｍａｃｈｉｎｉｎｇ）によるものである。
【００１６】
次に、発明者らは、外層シェル用射出成形金型の雄型のキャビティ面を、上述したショットピーニング、サンドブラスト、エッチング、放電加工の４種類の表面処理法により、それぞれ表面粗さが２５Ｓと１００Ｓの２種類ずつ粗面にして、８種類の内層が粗面の外層シェルを作製し、これらの外層シェルを用いて、インサート射出成形法で８種類の２層プリフォームを作製し、これらの２層プリフォームから二軸延伸ブロー成形でボトルを作製した。また、比較のため、従来の内層が平坦な外層シェルを用いて、インサート射出成形法で２層プリフォームを作製し、この２層プリフォームから二軸延伸ブロー成形でボトルを作製した。そして、外層シェルの内面を粗面にした場合と外層シェルの内面が平坦な場合とを比較評価した。その結果を表１に示す。
【００１７】
【表１】
0004770055.tif 000002
【００１８】
表１の評価結果からみると、▲１▼プリフォームのずれ剪断応力は、外層シェルの内面が平坦な場合より、外層シェルの内面を粗面にしたいずれの場合も４倍以上であり、内層を粗面にした効果があった。▲２▼延伸ブロー成形品（ボトル）のずれ剪断応力は、外層シェルの内面が平坦な場合より、外層シェルの内面を粗面にしたいずれの場合も４倍以上であり、内層を粗面にした効果があった。▲３▼延伸ブロー成形品（ボトル）の透明度は、雄型のキャビティ面の表面粗さが２５Ｓで外層シェルの内面を粗面にしたいずれの場合も、外層シェルの内面が平坦な場合に遜色がなかった。そして、雄型のキャビティ面の表面粗さが１００Ｓで外層シェルの内面を粗面にしたいずれの場合も、ヘイズが１０（％）以下であり、実用上問題のない透明度であった。なお、雄型のキャビティ面の処理方法により、外層シェルの内面の粗面の形状は、それぞれ異なるものであった。
【００１９】
【発明の効果】
本発明の製造方法により作製された二層プリフォームは、外層シェルの内面と内層シェルの外面との融着界面の融着強度が強く、二軸延伸ブロー成形時に界面ずれを生じることがなく、作製された二層ボトルは、落下衝撃や荷重などの外的負荷に対して強い。
【図面の簡単な説明】
【図１】（ａ）は、一例の二層プリフォームの構造を示す断面図であり、（ｂ）は、本発明の製造方法による二層プリフォームの外層シェルと内層シェルとの融着界面の状態を示すＡ部分の拡大断面図である。
【図２】（ａ）は、従来の二層プリフォームから二軸延伸ブロー成形したボトルの口頸部に荷重が架かった状態を示す説明図であり、（ｂ）は、その時に肩部に発生した外層シェルと内層シェルとの融着界面の界面剥離の状態を示すＢ部分の拡大断面図である。
【符号の説明】
１０……二層プリフォーム
１１……ゲート
１２……融着界面
２０……ボトル
２１……口頸部
２２……肩部
２３……界面剥離
１００……外層シェル
２００……内層シェル
Ｐ……荷重
【図１】
0004770055.tif 000003
【図２】
0004770055.tif 000004